ПРОТИВОЭЛЕКТРОД ДЛЯ ЭЛЕКТРОХРОМНОГО УСТРОЙСТВА И СПОСОБ ЕГО ИЗГОТОВЛЕНИЯ

1. Противоэлектрод для электрохромного устройства, включающий контрподложку из стекла или полимерного материала, прозрачный электропроводящий материал и активный слой, обладающий высокой интеркаляционной емкостью по отношению к ионам лития (Li+) и электрохимической стабильностью, отличающийся тем, что активный слой получают из композиции, содержащей следующие ингредиенты, мас. % в пересчете на сухое вещество: материал с высокой интеркаляционной емкостью - от 70,0 до 99,8; добавка, улучшающая электропроводность, - от 0,1 до 10,0; связующий компонент - от 0,1 до 10,0; стабилизатор - от 0,0 до 10,0; и растворитель - остальное.
2
4
2
4
2. Противоэлектрод по п. 1, отличающийся тем, что в качестве материала с высокой интеркаляционной емкостью используют кобальтат лития LiCoO и/или феррофосфат лития LiFePO, и/или манганат лития LiMnO, а также указанные соединения, легированные марганцем, железом, кобальтом, никелем, ванадием, хромом, алюминием, редкоземельными и другими элементами без ограничения перечня.
3. Противоэлектрод по п. 1, отличающийся тем, что в качестве добавок, улучшающих электропроводность, используют ацетиленовую сажу и/или мелкодисперсный графит, и/или электропроводящие полимеры, в частности: полианилин, полипарафенилен, политиофены, полиортофенилендиамин, полипирролы.
4. Противоэлектрод по п. 1, отличающийся тем, что в качестве связующего компонента используют фторопласты (например, поливинилиденфторид) и/или стирол-бутадиеновые каучуки с различным соотношением мономеров, и/или гексафторпропилен, и/или силиконы, и/или эпоксисиликоны, и/или акриловые сополимеры, и/или полиуретаны.
5. Противоэлектрод по п. 1, отличающийся тем, что в качестве стабилизатора используют карбоксиметилцеллюлозу и ее соли в преимущественном варианте с молекулярной массой от 60000 до 300000 а.е.м., и/или полиэтиленоксиды, и/или полиэтиленгликоли, и/или поливиниловый спирт, и/или поливинилбутираль, и/или поливинилпирролидон, и/или агарозу, и/или альгиновую кислоту и ее соли, модификаторы реологии (загустители), а также добавки, улучшающие тиксотропные свойства.
6. Противоэлектрод по п. 1, отличающийся тем, что в качестве растворителя используют пропиленкарбонат, и/или этиленкарбонат, и/или N-метилпирролидон, и/или гамма-бутиролактон, и/или глутаронитрил, и/или глицерин, и/или ацетонитрил, и/или ацетон, и/или н-бутанол, и/или изопропиловый спирт, и/или этанол, и/или полиэтиленгликоль с молекулярной массой от 200 до 1000 а.е.м., и/или воду.
7. Способ изготовления противоэлектрода по п. 1, отличающийся тем, что ингредиенты композиции перемешивают до образования однородной массы и свежеприготовленную композицию наносят доступными методами печати (трафаретной печати, флексографии, глубокой печати и другими) на плоскую, выпуклую, вогнутую поверхность контрподложки с прозрачным электропроводящим материалом таким образом, чтобы толщина слоя находилась в пределах от 5 до 100 мкм, а доля площади поверхности противоэлектрода, свободная от непрозрачного материала, составляла 92÷97%.
8. Способ изготовления противоэлектрода по п. 7, отличающийся тем, что после нанесения композиции противоэлектрод сушат в сушильном шкафу в течение 1÷5 часов при температуре от 20°С до 200°С до образования покрытия, прочно связанного с поверхностью прозрачного электропроводящего материала.